(57)【要約】【課題】高エネルギー密度で、信頼性の高い非水電解液及びこれを用いた非水電解質二次電池の提供を目的としている。【解決手段】リチウム含有遷移金属酸化物からなる正極２、炭素材料を備えた負極１、及び溶質と溶媒とからなる非水電解液３を有する非水電解質二次電池において、上記溶質にはオキサラト錯体をアニオンとするリチウム塩が含有されており、上記溶媒が主としてエチレンカーボネート、プロピレンカーボネート、及びγ−ブチロラクトンからなることを特徴とする。【選択図】  図１
2006127933.tif 000002
【特許請求の範囲】
【請求項１】
溶質と溶媒とからなる非水電解液を有する非水電解質二次電池において、
上記溶質にはオキサラト錯体をアニオンとするリチウム塩が含有されており、上記溶媒が主としてエチレンカーボネート、プロピレンカーボネート、及びγ−ブチロラクトンからなることを特徴とする非水電解液。
【請求項２】
前記オキサラト錯体をアニオンとするリチウム塩が、化学式Ｌi［Ｍ（Ｃ2Ｏ4）xＲy］（尚、式中Ｍは遷移金属及び周期律表の１３族、１４族、又は１５族から選択される元素であり、Ｒはハロゲン、アルキル基、ハロゲン置換アルキル基から選択される基であり、ｘは正の整数、ｙは０又は正の整数である）で表される、請求項１記載の非水電解液。
【請求項３】
前記オキサラト錯体をアニオンとするリチウム塩における元素Ｍがホウ素又はリンである、請求項２記載の非水電解液。
【請求項４】
前記オキサラト錯体をアニオンとするリチウム塩が、リチウム−ビス(オキサラト)ボレート（Ｌi［Ｂ（Ｃ2Ｏ4）2］）である、請求項３記載の非水電解液。
【請求項５】
前記非水電解液中の溶質としてオキサラト錯体をアニオンとするリチウム塩と、他種のリチウム塩とを含有している、請求項１〜４記載の非水電解液。
【請求項６】
前記オキサラト錯体をアニオンとするリチウム塩が溶媒に対して、０．０１〜０．５モル／リットル含有されている、請求項５記載の非水電解液。
【請求項７】
前記オキサラト錯体をアニオンとするリチウム塩が溶媒に対して、０．１〜０．４モル／リットル含有されている、請求項６記載の非水電解液。
【請求項８】
リチウム含有遷移金属酸化物からなる正極、炭素材料を備えた負極、及び溶質と溶媒とからなる非水電解液を有する非水電解質二次電池において、
上記溶質にはオキサラト錯体をアニオンとするリチウム塩が含有されており、上記溶媒が主としてエチレンカーボネート、プロピレンカーボネート、及びγ−ブチロラクトンからなることを特徴とする非水電解質二次電池。
【請求項９】
前記オキサラト錯体をアニオンとするリチウム塩が、化学式Ｌi［Ｍ（Ｃ2Ｏ4）xＲy］（尚、式中Ｍは遷移金属及び周期律表の１３族、１４族、又は１５族から選択される元素であり、Ｒはハロゲン、アルキル基、ハロゲン置換アルキル基から選択される基であり、ｘは正の整数、ｙは０又は正の整数である）で表される、請求項８記載の非水電解質二次電池。
【請求項１０】
前記オキサラト錯体をアニオンとするリチウム塩における元素Ｍがホウ素又はリンである、請求頃９記載の非水電解質二次電池。
【請求項１１】
前記オキサラト錯体をアニオンとするリチウム塩が、リチウム−ビス(オキサラト)ボレート（Ｌi［Ｂ（Ｃ2Ｏ4）2］）である、請求項１０記載の非水電解質二次電池。
【請求項１２】
前記非水電解液中の溶質としてオキサラト錯体をアニオンとするリチウム塩と、他種のリチウム塩とを含有している、請求項８〜１１記載の非水電解質二次電池。
【請求項１３】
前記オキサラト錯体をアニオンとするリチウム塩が溶媒に対して０．０１〜０．５モル／リットル含有されている、請求項１２記載の非水電解質二次電池。
【請求項１４】
前記オキサラト錯体をアニオンとするリチウム塩が溶媒に対して０．１〜０．４モル／リットル含有されている、請求項１３記載の非水電解質二次電池。
【発明の詳細な説明】
【技術分野】
【０００１】
本発明は、非水電解液及びこれを用いた非水電解質二次電池に関するものであり、特に、エチレンカーボネート、プロピレンカーボネート、及びγ−ブチロラクトンを同時に非水電解液の溶媒として用いた非水電解液及びこれを用いた高容量の非水電解質二次電池に関する。
【背景技術】
【０００２】
近年、携帯電話、ノートパソコン、ＰＤＡ等の移動情報端末の小型・軽量化が急速に進展しており、その駆動電源としての電池にはさらなる高容量化が要求されている。リチウムイオンが正、負極間を移動することにより充放電を行う非水電解質二次電池は、高いエネルギー密度を有し、高容量であるので、上記のような移動情報端末の駆動電源として広く利用されている。また、最近ではその特徴を利用して、携帯電話等のモバイル用途に限らず、電動工具や電気自動車、ハイブリッド自動車に至る中〜大型電池用途についても展開が進みつつある。
【０００３】
ここで、上記非水質電解質二次電池に用いられる非水電解液としては、通常、非プロトン性の溶媒にＬｉＰＦ6、ＬｉＢＦ4、ＬｉＣｌＯ4、ＬｉＡｓＦ6、ＬｉＣＦ3ＳＯ3などのリチウム塩を溶解したものが使用されており、上記非プロトン性の溶媒としては、エチレンカーボネート、プロピレンカーボネート、ジエチルカーボネート、ジメチルカーボネ一ト、エチルメチルカーボネートなどのカーボネート類、γ−ブチロラクトン、酢酸メチルなどのエステル類、ジエトキシエタンなどのエーテル類などが使用されており、特に、エチレンカーボネートやプロピレンカーボネートのような高誘電率の環状炭酸エステル化合物が広く用いられている。
【０００４】
上記高誘電率の環状炭酸エステル化合物は凝固点が低いことから、一般に鎖状炭酸エステル等の低沸点溶媒を５０体積％以上混合させて用いているが、このように低沸点溶媒を多く混合させると、非水電解液における誘電率の低下、引火点の低下などの問題が生じる。このため、特に、電池の高エネルギー密度化、大型化が要求される近年においては、電池の充放電特性や信頼性を向上させることが不可欠となっているが、上記構成の電池では、このような要求を満たすことができない。
【０００５】
そこで、上記問題を考慮して、溶質にＬｉＢＦ4を用い、エチレンカーボネート、プロピレンカーボネート、γ−ブチロラクトン、及びビニレンカーボネートからなる混合溶媒を主体とした非水電解溶液を用いた非水電解質二次電池が提案されている（下記特許文献１参照）。
【０００６】
【特許文献１】特開２００３−２０３６７５号公報
【発明の開示】
【発明が解決しようとする課題】
【０００７】
ここで、近年、電池の高エネルギー密度化を図るべく、黒鉛などの炭素材料を負極活物質として用い、初期効率の向上を図るようなものが提案されている。ところが、上記の如くエチレンカーボネート、プロピレンカーボネート、γ−ブチロラクトン、及びビニレンカーボネートからなる混合溶媒を主体とした非水電解溶液を用い、炭素材料を負極活物質に用いると、非水溶媒にプロピレンカーボネート又はγ−ブチロラクトンを含むということから、初期充電時に負極上でのこれら溶媒の分解反応が生じ、十分な充放電特性を得ることができない。このことから、高エネルギー密度化、大型化などの多様化する用途に対応することができないという課題を有していた。
【０００８】
本発明は、上記課題に鑑みなされたものであり、高エネルギー密度で、信頼性の高い非水電解液及びこれを用いた非水電解質二次電池を提供することにある。
【課題を解決するための手段】
【０００９】
上記目的を達成するために、本発明のうち請求項１記載の発明は、溶質と溶媒とからなる非水電解液を有する非水電解質二次電池において、上記溶質にはオキサラト錯体をアニオンとするリチウム塩が含有されており、上記溶媒が主としてエチレンカーボネート、プロピレンカーボネート、及びγ−ブチロラクトンからなることを特徴とする。
【００１０】
上記構成の如く、溶媒が主としてエチレンカーボネート、プロピレンカーボネート、及びγ−ブチロラクトンからなる非水電解液の溶質に、オキサラト錯体をアニオンとするリチウム塩を含有させると、この非水電解液を用いた非水電解質二次電池の充放電特性を改善することができる。これは、電解液中にオキサラト錯体をアニオンとするリチウム塩を含有させることにより、炭素材料を備えた負極表面上でプロピレンカーボネート及びγ−ブチロラクトンの分解を抑制し、安定でかつリチウムイオンの透過性に優れた被膜が形成されるためと考えられる。具体的には、以下の通りである。
【００１１】
上記オキサラト錯体をアニオンとするリチウム塩とは、中心原子にＣ2Ｏ42-が配位したアニオンを有するリチウム塩であり、当該リチウム塩の還元電位は、上記Ｃ2Ｏ42-が配位しているために、ＬｉＰＦ6やＬｉＢＦ4などよりも高くなると考えられ、更に、上記プロピレンカーボネートやγ−ブチロラクトンよりも高くなると考えられる。このため、上記構成であれば、プロピレンカーボネートやγ−ブチロラクトンが負極と反応して分解する前にオキサラト錯体をアニオンとするリチウム塩が還元されて負極表面に安定でかつリチウムイオンの透過性に優れた被膜が形成されるものと考えられる。これにより、初期充電時に、プロピレンカーボネートやγ−ブチロラクトンが還元されるのを抑制することができ、この非水電解液を用いた非水電解質二次電池の充放電効率が向上して高エネルギー密度化が達成される。
【００１２】
尚、本発明における非水電解質二次電池の非水溶媒にエチレンカーボネート、プロピレンカーボネート、及びγ−ブチロラクトンを用いるのは、以下に示す理由による。先ず、プロピレンカーボネート及びエチレンカーボネートを用いるのは、プロピレンカーボネート及びエチレンカーボネートは誘電率が高く、且つ、沸点が各々２４２℃、２３８℃と高いことから、高エネルギー密度で、且つ信頼性の高い非水電解質二次電池を提供することができるからである。また、本発明における非水電解質二次電池の非水溶媒にγ−ブチロラクトンを用いるのは、γ−ブチロラクトンは、粘度が低く、沸点が２０４℃と高いことから、非水電解液の含液性やイオン導電率を下げることなく、非水電解質二次電池の信頼性を上げることができるため、エチレンカーボネート、プロピレンカーボネートと混合する第３の溶蝶として最も適した溶媒だからである。
【００１３】
請求項２記載の発明は請求項１記載の発明において、前記オキサラト錯体をアニオンとするリチウム塩が、化学式Ｌｉ［Ｍ（Ｃ2Ｏ4）xＲy］（尚、式中Ｍは遷移金属及び周期律表の１３族、１４族、又は１５族から選択される元素であり、Ｒはハロゲン、アルキル基、ハロゲン置換アルキル基から選択される基であり、ｘは正の整数、ｙは０又は正の整数である）で表されることを特徴とする。
【００１４】
上述の如く、オキサラト錯体をアニオンとするリチウム塩とは、中心原子にＣ2Ｏ42-が配位したアニオンを有するリチウム塩であり、上記化学式Ｌｉ［Ｍ（Ｃ2Ｏ4）xＲy］で表されるものが例示されるが、本発明はこれに限定するものではない。
【００１５】
請求項３記載の発明は請求項２記載の発明において、前記オキサラト錯体をアニオンとするリチウム塩における元素Ｍがホウ素又はリンであることを特徴とする。
このように規制するのは、元素Ｍがホウ素又はリンである場合、特に負極上で安定な被膜を形成するため、本発明の非水電解液を用いた非水電解質二次電池の充放電特性が更に向上するからである。
【００１６】
オキサラト錯体をアニオンとするリチウム塩における元素Ｍがホウ素又はリンであるものとしては、例えば、リチウム−ビス(オキサラト）ボレート（Ｌｉ［Ｂ（Ｃ2Ｏ4）2］)、リチウム−ジフルオロ(オキサラト)ボレート（Ｌｉ［Ｂ（Ｃ2Ｏ4）Ｆ2］)、リチウム−ジフルオロビス(オキサラト)ホスフェート（Ｌｉ［Ｐ（Ｃ2Ｏ4）2Ｆ2］)、リチウム−テトラフルオロ(オキサラト)ホスフェート（Ｌｉ［Ｐ（Ｃ2Ｏ4）Ｆ4］)等が例示されるが、これらに限定するものではない。
【００１７】
請求項４記載の発明は請求項３記載の発明において、前記オキサラト錯体をアニオンとするリチウム塩がリチウム−ビス(オキサラト)ボレート（Ｌｉ［Ｂ（Ｃ2Ｏ4）2］）であることを特徴とする。
このように規制するのは、オキサラト錯体をアニオンとするリチウム塩としてリチウム−ビス(オキサラト)ボレートを用いれば、電解液中において特に安定な錯体となり、電解液中で負極上に安定な被膜を形成するので、充放電特性が向上するからである。
【００１８】
請求項５記載の発明は請求項１〜４記載の発明において、前記非水電解液中の溶質としてオキサラト錯体をアニオンとするリチウム塩と他種のリチウム塩とを含有していることを特徴とする。
上記構成の如くオキサラト錯体をアニオンとするリチウム塩の他に他種のリチウム塩が含有されていれば、本非水電解液を用いた電池の充電容量が低下するのを抑制することができる。
【００１９】
尚、他種のリチウム塩としては、ＬｉＰＦ6、ＬｉＢＦ4、ＬｉＡｓＦ6、ＬｉＣＦ3ＳＯ3、ＬｉＮ（ＣlＦ2l+1ＳＯ2）（ＣmＦ2m+1ＳＯ2）（ｌ、ｍは１以上の整数）、ＬｉＣ（ＣPＦ2P+1ＳＯ2）（ＣqＦ2q+1ＳＯ2）（ＣrＦ2r+1ＳＯ2）（ｐ、ｑ、ｒは１以上の整数)等が例示される。これらの溶質は、１種類で使用してもよいし、２種類以上組み合わせて使用しても良い。また、これらリチウム塩の含有量は、溶媒に対して０．５〜１．５モル／リットルであることが好ましい。
【００２０】
請求項６記載の発明は請求項５記載の発明において、前記オキサラト錯体をアニオンとするリチウム塩が溶媒に対して０．０１〜０．５モル／リットル含有されていることを特徴とする。
このように規制するのは、オキサラト錯体をアニオンとするリチウム塩の含有量が０．０１モル／リットル未満であると発明の効果が十分に得られない場合がある一方、０．５モル／リットルを超えると負極表面に形成される被膜が厚くなって反応抵抗が増加し、放電特性が低下するという理由による。
【００２１】
請求項７記載の発明は請求項６記載の発明において、前記オキサラト錯体をアニオンとするリチウム塩が溶媒に対して０．１〜０．４モル／リットル含有されていることを特徴とする。
このように規制すれば、請求項６の作用効果が一層発揮される。
【００２２】
また、上記目的を達成するために、本発明のうち請求項８記載の発明は、リチウム含有遷移金属酸化物からなる正極、炭素材料を備えた負極、及び溶質と溶媒とからなる非水電解液を有する非水電解質二次電池において、上記溶質にはオキサラト錯体をアニオンとするリチウム塩が含有されており、上記溶媒が主としてエチレンカーボネート、プロピレンカーボネート、及びγ−ブチロラクトンからなることを特徴とする。
上記構成であれば、請求項１と同様の作用効果を奏する。
【００２３】
請求項９記載の発明は請求項８記載の発明において、前記オキサラト錯体をアニオンとするリチウム塩が、化学式Ｌi［Ｍ（Ｃ2Ｏ4）xＲy］（尚、式中Ｍは遷移金属及び周期律表の１３族、１４族、又は１５族から選択される元素であり、Ｒはハロゲン、アルキル基、ハロゲン置換アルキル基から選択される基であり、ｘは正の整数、ｙは０又は正の整数である）で表されることを特徴とする。
上記構成であれば、請求項２と同様の作用効果を奏する。
【００２４】
請求項１０記載の発明は請求項９記載の発明において、前記オキサラト錯体をアニオンとするリチウム塩における元素Ｍがホウ素又はリンであることを特徴とする。
上記構成であれば、請求項３と同様の作用効果を奏する。
【００２５】
請求項１１記載の発明は請求項１０記載の発明において、前記オキサラト錯体をアニオンとするリチウム塩が、リチウム−ビス(オキサラト)ボレートＬi［Ｂ（Ｃ2Ｏ4）2］であることを特徴とする。
上記構成であれば、請求項４と同様の作用効果を奏する。
【００２６】
請求項１２記載の発明は請求項８〜１１記載の発明において、前記非水電解液中の溶質としてオキサラト錯体をアニオンとするリチウム塩と、他種のリチウム塩とを含有していることを特徴とする。
上記構成であれば、請求項５と同様の作用効果を奏する。
【００２７】
請求項１３記載の発明は請求項１２記載の発明において、前記オキサラト錯体をアニオンとするリチウム塩が溶媒に対して０．０１〜０．５モル／リットル含有されていることを特徴とする。
上記構成であれば、請求項６と同様の作用効果を奏する。
【００２８】
請求項１４記載の発明は請求項１３記載の発明において、前記オキサラト錯体をアニオンとするリチウム塩が溶媒に対して０．１〜０．４モル／リットル含有されていることを特徴とする。
上記構成であれば、請求項７と同様の作用効果を奏する。
【発明の効果】
【００２９】
本発明によれば、非水電解液及びこれを用いた非水電解質二次電池の高エネルギー密度化と、信頼性の向上とを図ることができるという優れた効果を奏する。
【発明を実施するための最良の形態】
【００３０】
以下、本発明をさらに詳細に説明するが、本発明は以下の最良の形態に何ら限定されるものではなく、その要旨を変更しない範囲において適宜変更して実施することが可能なものである。
【００３１】
〔作用極の作製〕
人造黒鉛粉末９７．５質量％と、スチレンブタジエンゴム（ＳＢＲ）１．５質量％と、カルボキシメチルセルロース１質量％とを混合して負極合剤とし、この負極合剤を水に分散させ負極スラリーを作製した後、この負極スラリーを銅箔に塗布し、更に乾燥、圧延することにより負極となる作用極を作製した。
【００３２】
〔対極の作製〕
対極としては、リチウム圧延板を用いた。
【００３３】
〔非水電解液の調製〕
エチレンカーボネート(ＥＣ)と、γ−ブチロラクトン（γ−ＢＬ）と、プロピレンカーボネート（ＰＣ）とを、体積比が２０：２０：６０となるように混合して混合溶媒を調製した後、溶質として六フッ化リン酸リチウム（ＬｉＰＦ6）を０．９モル／リットル、リチウム−ビス(オキサラト)ボレート（Ｌｉ［Ｂ（Ｃ2Ｏ4）2］）を０．１モル／リットルの割合で溶解させた。この非水電解液１００質量部に対して、４質量部のビニレンカーボネート（ＶＣ）と４質量部のリン酸トリオクチル（ＴＯＰ）とを添加し、非水電解液を調製した。
【００３４】
〔評価用電池の作製〕
図１に示すように、上記作用極１と上記対極２とを、ガラス製の３極式ビーカーセル５内に満たされた上記電解液４中に浸漬し、且つ、リチウム金属から成る参照極３を用いて３極式の評価用電池を作製した。
上記評価用電池は、本発明による負極と電解液との充放電特性を評価するために構成したものであるため、作用極を電気化学的に放電する方向に電流が通じると、作用極にリチウムイオンが吸蔵されて充電される。また、作用極が電気化学的に充電する方向に電流が通じると、作用極からリチウムイオンが放出されて放電される。また、この評価用電池は電気容量的に金属リチウムが大過剰の状態で構成されており、この評価用電池の特性は本発明の負極と電解液との特性を示すものとして評価できるものである。
【実施例】
【００３５】
（実施例１）
実施例１としては、前記発明を実施するための最良の形態で示した電池を用いた。
このようにして作製した評価用電池を、以下、本発明電池Ａ１と称する。
【００３６】
（実施例２）
非水電解液の溶質として六フッ化リン酸リチウム（ＬｉＰＦ6）を０．８モル／リットル、リチウム−ビス(オキサラト)ボレート（Ｌｉ［Ｂ（Ｃ2Ｏ4）2］）を０．２モル／リットルの割合で溶解させた以外は、実施例１と同様にして評価用電池を作製した。
このようにして作製した評価用電池を、以下、本発明電池Ａ２と称する。
【００３７】
（実施例３）
非水電解液の溶質として六フッ化リン酸リチウム（ＬｉＰＦ6）を０．７モル／リットル、リチウム−ビス(オキサラト)ボレート（Ｌｉ［Ｂ（Ｃ2Ｏ4）2］）を０．３モル／リットルの割合で溶解させた以外は、実施例１と同様にして評価用電池を作製した。
このようにして作製した評価用電池を、以下、本発明電池Ａ３と称する。
【００３８】
（実施例４）
非水電解液の溶質として六フッ化リン酸リチウム（ＬｉＰＦ6）を０．６モル／リットル、リチウム−ビス(オキサラト)ボレート（Ｌｉ［Ｂ（Ｃ2Ｏ4）2］）を０．４モル／リットルの割合で溶解させた以外は、実施例１と同様にして評価用セルを作製した。
このようにして作製した評価用電池を、以下、本発明電池Ａ４と称する。
【００３９】
（実施例５）
非水電解液の溶質として六フッ化リン酸リチウム（ＬｉＰＦ6）を０．５モル／リットル、リチウム−ビス(オキサラト)ボレート（Ｌｉ［Ｂ（Ｃ2Ｏ4）2］）を０．５モル／リットルの割合で溶解させた以外は、実施例１と同様にして評価用電池を作製した。
このようにして作製した評価用電池を、以下、本発明電池Ａ５と称する。
【００４０】
（比較例１）
非水電解液の溶質として六フッ化リン酸リチウム（ＬｉＰＦ6）を１．０モル／リットルのみ溶解させた以外は、実施例１と同様にして評価用電池を作製した。
このようにして作製した評価用電池を、以下、比較電池Ｘ１と称する。
【００４１】
（比較例２）
非水電解液の溶媒としてエチレンカーボネート（ＥＣ）とプロピレンカーボネート（ＰＣ）との混合溶媒(体積比ＥＣ：ＰＣ＝２０：８０)を用い、且つ、溶質として六フッ化リン酸リチウム（ＬｉＰＦ6）を１．０モル／リットルのみ溶解させた以外は、実施例１と同様にして評価用電池を作製した。
このようにして作製した評価用電池を、以下、比較電池Ｘ２と称する。
【００４２】
（比較例３）
非水電解液の溶媒としてエチレンカーボネート（ＥＣ）とプロピレンカーボネート（ＰＣ）との混合溶媒(体積比ＥＣ：ＰＣ＝２０：８０) を用い、且つ、溶質として六フッ化リン酸リチウム（ＬｉＰＦ6）を０．７モル／リットル、リチウム−ビス（オキサラト）ボレート（Ｌｉ［Ｂ（Ｃ2Ｏ4）2］）を０．３モル／リットルの割合で溶解させた以外は、実施例１と同様にして評価用電池を作製した。
このようにして作製した評価用電池を、以下、比較電池Ｘ３と称する。
【００４３】
（実験）
上記本発明電池Ａ１〜Ａ５及び比較電池Ｘ１〜Ｘ３における負極の充放電特性（初期充電容量、初期放電容量、及び初期充放電効率）を測定したので、その結果を表１に示す。具体的な充放電条件は、以下の通りである。
【００４４】
〔充放電条件〕
下記（１）〜（４）の順で充放電を行なった〔（１）〜（３）においては作用極にリチウムイオンが吸蔵され、（４）においては作用極からリチウムイオンが放出される〕。
（１）０．５ｍＡ／ｃｍ2の電流で、放電終止電位０Ｖ（ｖｓＬｉ／Ｌｉ+）まで放電
（２）０．２５ｍＡ／ｃｍ2の電流で、放電終止電位０Ｖ（ｖｓＬｉ／Ｌｉ+）まで放電
（３）０．１ｍＡ／ｃｍ2の電流で、放電終止電位０Ｖ（ｖｓＬｉ／Ｌｉ+）まで放電
（４）０．１ｍＡ／ｃｍ2の電流で、充電終止電位１．０Ｖ（ｖｓＬｉ／Ｌｉ+）まで充電
【００４５】
【表１】
2006127933.tif 000003
【００４６】
表１から明らかなように、本発明電池Ａ１〜Ａ５は比較電池Ｘ１に比べて、充放電効率が高くなっていることが認められ、特にリチウム−ビス(オキサラト)ボレート（Ｌｉ［Ｂ（Ｃ2Ｏ4）2］）の含有量が多くなるにつれて充放電効率が高くなっていることが認められる。これは、エチレンカーボネート、プロピレンカーボネート及びγ−ブチロラクトンを含む非水電液の溶質としてオキサラト錯体をアニオンとするリチウム塩を用いることにより、負極表面にリチウムイオン透過性の高い良質な被膜が形成されることに起因するものと考えられ、特にリチウム−ビス(オキサラト)ボレートの含有量が多くなるにつれて当該作用効果がより発揮されるということに起因するものと考えられる。具体的には、以下に示す通りである。
【００４７】
即ち、本発明電池Ａ１〜Ａ５においては、約１．６Ｖ〜１．７Ｖ（ｖｓＬｉ／Ｌｉ+）に還元電位を有するリチウム−ビス(オキサラト)ボレート（Ｌｉ［Ｂ（Ｃ2Ｏ4）2］）を溶質として用いている。したがって、この溶質よりも還元電位が低いプロピレンカーボネート及びγ−ブチロラクトンが還元される前に、リチウム−ビス(オキサラト)ボレートが還元されるので、負極表面にリチウムイオンの透過性の高い良質な被膜が形成される。この結果、プロピレンカーボネート及びγ−ブチロラクトンが還元されるのを抑制できるため、上記のような実験結果となったものと考えられる。
【００４８】
その一方、本発明電池Ａ１〜Ａ５は比較電池Ｘ１に比べて、充電容量が小さくなっていることが認められ、特にリチウム−ビス(オキサラト)ボレートの含有量が多くなるにつれて充電容量が小さくなっていることが認められる。
【００４９】
以上のことから、放電容量を最大にするという観点からは、本発明電池Ａ３のように、リチウム−ビス(オキサラト)ボレートの含有量が０．７モル／リットル（溶質中のリチウム−ビス(オキサラト)ボレートの割合が３０％程度）であることが最も望ましいということがわかる。
【００５０】
尚、リチウム−ビス(オキサラト)ボレート（Ｌｉ［Ｂ（Ｃ2Ｏ4）2］）及びγ-ブチロラクトンを含有しない比較評価用電池Ｘ２は充放電が不可能であった。また、γ−ブチロラクトンを含有しない比較評価用電池Ｘ３では、本発明電池Ａ３と同様、リチウム−ビス（オキサラト）ボレートが非水電解液に対し０．３モル／リットルを含有しているにも関わらず、充放電が不可能であった。このことより、本発明におけるリチウム−ビス（オキサラト）ボレートを含有する非水電解液は、エチレンカーボネート、プロピレンカーボネートからなる溶媒にγ−ブチロラクトンを含有することでその効果を発揮することがわかる。
【００５１】
以上のことから、リチウム含有遷移金属酸化物からなる正極、炭素材料を含む負極、及び溶質と溶媒からなる非水電解液を有する非水電解質二次電池において、上記溶質がオキサラト錯体をアニオンとするリチウム塩[例えば、上記リチウム−ビス（オキサラト）ボレート]が含有されており、上記溶媒が主としてエチレンカーボネート、プロピレンカーボネート、γ−ブチロラクトンから構成されていれば、高エネルギー密度を有し信頼性に優れた非水電解質二次電池を提供できる。
【００５２】
〔その他の事項〕
（１）上記実施例では、電解液を評価すべく評価用電池を作製したが、電池の構造としてはこのような評価用電池の構造に限定するものではなく、円筒型、角型、扁平型など種々の形状の非水電解質二次電池に適用し得るものである。
また、上記非水電解質二次電池は、正極活物質、負極活物質、非水電解液の他にセパレータ、電池ケース、および活物質を保持すると共に集電を担う集電体などの電池構成部材を有して構成される。
【００５３】
（２）負極活物質としては上記黒鉛に限定するものではなく、グラファイト、コークス等の他の炭素材料を用いることができる。
（３）正極活物質としては上記リチウム金属に限定するものではなく、リチウムコバルト酸化物（ＬｉＣｏＯ2）、リチウムニッケル酸化物(ＬｉＮｉＯ2)、リチウムマンガン酸化物（ＬｉＭｎ2Ｏ4）等のリチウム含有遷移金属酸化物を用いることができる。このような正極材料を用いる場合には、これらの材料を、アセチレンブラック、カーボンブラック等の導電剤、及びポリテトラフルオロエチレン（ＰＴＦＥ）、ポリフッ化ビニリデン（ＰＶｄＦ）等の結着剤と混錬して合剤とすることにより、正極を作製することができる。
【００５４】
（４）非水電解液の非水溶媒としては、エチレンカーボネート、プロピレンカーボネート及びγ−ブチロラクトンの３種の混合溶媒を用いたが、このような混合溶媒にＣ＝Ｃ不飽和結合を有する環状炭酸エステル化合物が１種以上含有されていることが更に好ましい。この場合、Ｃ＝Ｃ不飽和結合を有する環状炭酸エステルであることが特に好ましく、このような環状炭酸エステルとしては、ビニレンカーボネート、４，５−ジメチルビニレンカーボネート、４，５−ジエチルビニレンカーボネート、４，５−ジプロピルビニレンカーボネート、４−エチル−５−メチルビニレンカーボネート、４−エチル−５−プロピルビニレンカーボネート、４−メチル−５−プロピルビニレンカーボネート、４−エチル−５−メチルビニレンカーボネート、ビニルエチレンカーボネート、ジビニルエチレンカーボネートなどが例示される。なかでもビニレンカーボネート及びビニルエチレンカーボネートは、負極上に良好な皮膜を形成し、プロピレンカーボネートやγ−ブチロラクトンの分解を抑制することができるので、より好ましい。
【００５５】
尚、非水電解液中におけるＣ＝Ｃ不飽和化合物を有する環状エステル化合物の割合は、電解液に対して1〜１５質量部、より好ましくは２〜１０質量部である。なぜなら、含有量が少なすぎると充放電特性の改善効果が十分に得られない場合がある一方、含有量が多すぎると負極表面上に形成される被膜が厚くなって負極の反応抵抗が増大し、充放電特性が低下する虞があるからである。
【００５６】
また、非水電解液の粘度を下げるために、低沸点溶媒を混合しても良い。この場合、低沸点溶媒の割合は３０体積％以下であることが好ましく、特に１５体積％以下であることが好ましい。尚、低沸点溶媒は、ジメチルカーボネート、エチルメチルカーボネート、ジエチルカーボネートなどの鎖状カーボネートなどが例示される。
【００５７】
更に、溶媒の総体積に対するプロピレンカーボネートの体積比は、１０体積％以上７０体積％以下であることが望ましい。なぜなら、プロピレンカーボネートの体積比が７０体積％を超えると、負極表面での溶媒の分解が起こりやすくなって充電容量が低下する一方、プロピレンカーボネートの体積比が１０体積％未満になると、非水電解液の誘電率が低下するからである。また、このようなことを考慮すれば、溶媒の総体積に対するプロピレンカーボネートの体積比は、２０体積％以上６０体積％以下であることが特に好ましい。尚、エチレンカーボネートの比率については規制していないが、エチレンカーボネートの体積比が大きくなると、非水電解液の粘度が増加し、含液性の低下やイオン導電率の低下が大きくなることから、溶媒の総体積に対するエチレンカーボネートの体積比は３０体積％以下であることが好ましい。
【００５８】
（５）本発明においては、セパレータヘの濡れ性を向上させるため、リン酸トリオクチルやエステルなどの界面活性剤を非水電解液に添加することが好ましい。この場合の界面活性剤の添加量は、非水電解液１００質量部に対して０．５〜５質量部程度であることが好ましい。
【００５９】
（６）本発明に係わる非水電解質二次電池の作製工程において、電解液注入後の最初の充電を、１０時間率（０．１Ｉt）以下の電流値で行うことが好ましい。なぜなら、最初の充電電流が１０時間率より大きいと、Ｃ＝Ｃ不飽和結合を有する環状炭酸エステル化合物による被膜の形成が均一に行われず、プロピレンカーボネート、γ−ブチロラクトンの分解が促進され、放電特性が低下するからである。また、この最初の充電に関して、電池容量の１０％以上の容量を１０時間率以下の電流値で行うことが好ましく、その後は１０時間率より大きい電流密度で充電を行うことも可能である。
【産業上の利用可能性】
【００６０】
本発明は、例えば携帯電話、ノートパソコン、ＰＤＡ等の移動情報端末の駆動電源のみならず、電気自動車やハイブリッド自動車の車載用電源等の大型電池に適用することもできる。
【図面の簡単な説明】
【００６１】
【図１】評価用電池の構成を示す説明図である。
【符号の説明】
【００６２】
１  作用極
２  対極
３  参照極
４  電解液
５  ３極式ビーカーセル
【図１】
2006127933.tif 000004